(57)【特許請求の範囲】
【請求項１】
一つ以上の電気接続パッドを有するマイクロ電子部品（１０）を、それぞれ一つ以上の接続パッドを介して前記マイクロ電子部品に相互接続するように配置された接続パッド構造体（４０）を基板表面に有する基板（２０）上にボンディングする方法であって、前記方法は、
−  硬化型導電性接着剤またはフラックス基剤ソルダー・ペーストのボンディング材料層（１５１）、および前記ボンディング材料層に隣接する犠牲動的放出層（１５２）を含むドナー・フィルムを準備するステップと、
−  レーザ・システムのレーザ・ビームを整列させ、前記基板表面から距離を保って前記ドナー・フィルムを導くステップと、
−  前記動的放出層が活性化されて、前記ボンディング材料層から転写されたボンディング物質（５０）によって前記接続パッドまたは前記接続パッド構造体の選択された部分が覆われるように、前記動的放出層上に前記レーザ・ビームを作用させるステップと、
−  前記マイクロ電子部品（１０）のパッドおよび前記パッド構造体の一方または両方上の前記ボンディング物質が、前記パッド構造体とそれぞれのパッドとの間の電気接続を形成するように、前記マイクロ電子部品（１０）の前記パッドを前記パッド構造体に宛がうステップと、
−  前記ボンディング物質の前記導電性接着剤を硬化または前記ソルダー・ペーストをリフローさせることによって、１Ｍｐａを上回るせん断強度で前記マイクロ電子部品をボンディングするステップと、
を含む、方法。
【請求項２】
前記ボンディング物質が、作業温度域で熱可塑性であり、前記作業温度域から高められた温度の硬化温度域で熱硬化される、請求項１に記載の方法。
【請求項３】
前記作業温度域が、摂氏１０度〜摂氏１８０度の範囲にわたる、請求項２に記載の方法。
【請求項４】
前記基板が、少なくとも１ｃｍの曲率半径を有するフレキシブル基板（２０）である、
請求項１ないし請求項３のいずれか１項に記載の方法。
【請求項５】
前記マイクロ電子部品の表面への前記距離が１〜２００ミクロンの範囲内に保たれる、請求項１ないし請求項４のいずれか１項に記載の方法。
【請求項６】
前記ボンディング材料層が、１０〜５０ミクロンの間の範囲内の厚さを有する、請求項１ないし請求項５のいずれか１項に記載の方法。
【請求項７】
前記ドナー・フィルムが、事前加工されたパターニングを備えて準備される、請求項１ないし請求項６のいずれか１項に記載の方法。
【請求項８】
事前加工されたパターニングが、レーザ・スポット・サイズと等しいかまたはそれより小さいグリッド・サイズを有するグリッドを形成する、請求項７に記載の方法。
【請求項９】
前記パターニングが、４０〜８０ミクロンの範囲にあるグリッド・ピッチを有する、請求項８に記載の方法。
【請求項１０】
前記接続パッドが８０マイクロメートルより小さい、請求項１ないし請求項９のいずれか１項に記載の方法。
【請求項１１】
前記ボンディング物質が、作業温度域では粘性の熱硬化樹脂であって、その粘度が１〜１６０Ｐａ．ｓの間の範囲にある、請求項１ないし請求項１０のいずれか１項に記載の方法。
【請求項１２】
転写されたボンディング物質が、硬化可能に保たれるか、または１０％を上回る容積パーセントのソルダー・フラックスから成るように、前記レーザ・ビームのタイミングおよびエネルギが制限される、請求項１ないし請求項１１のいずれか１項に記載の方法。
【請求項１３】
一つ以上の電気接続パッドを有するマイクロ電子部品（１０）を、それぞれ一つ以上の接続パッドを介して前記マイクロ電子部品に相互接続するように配置された接続パッド構造体（４０）を基板表面に有する基板（２０）上にボンディングする方法であって、前記方法は、
−  硬化型導電性接着剤（１５１）、および犠牲動的放出層（１５２）を含むドナー・フィルムを準備するステップと、
−  レーザ・システムのレーザ・ビームを整列させ、前記基板表面から距離を保って前記ドナー・フィルムを導くステップと、
−  前記動的放出層が活性化されて、前記ドナー・フィルムから転写された接着剤（５０）によって前記接続パッドまたは前記接続パッド構造体の選択された部分が覆われるように、前記動的放出層上に前記レーザ・ビームを作用させるステップであって、前記レーザ・ビームは、前記転写される接着剤が硬化性を保つように、タイミングおよびエネルギを制限される、前記作用させるステップと、
−  前記マイクロ電子部品（１０）のパッドおよび前記パッド構造体の一方または両方上の前記ボンディング物質が、前記パッド構造体とそれぞれのパッドとの間の電気接続を形成するように、前記マイクロ電子部品（１０）の前記パッドを前記パッド構造体に宛がうステップと、
−  前記パッドと前記パッド構造体との間の前記導電性接着剤を硬化させ、１Ｍｐａを上回るせん断強度で前記マイクロ電子部品をボンディングするステップと、
を含む、方法。
【請求項１４】
一つ以上の電気接続パッドを有するマイクロ電子部品（１０）を、それぞれ一つ以上の接続パッドを介して前記マイクロ電子部品に相互接続するように配置された接続パッド構造体（４０）を基板表面に有する基板（２０）上にボンディングする方法であって、前記方法は、
−  ソルダー・ペースト（１５１）、および犠牲動的放出層（１５２）を含むドナー・フィルムを準備するステップと、
−  レーザ・システムのレーザ・ビームを整列させ、前記基板表面から距離を保って前記ドナー・フィルムを導くステップと、
−  前記動的放出層が活性化されて、前記ドナー・フィルムから転写されたソルダー・ペースト（５０）によって前記接続パッドまたは前記接続パッド構造体の選択された部分が覆われるように、前記動的放出層上に前記レーザ・ビームを作用させるステップであって、前記レーザ・ビームは、前記転写されるソルダー・ペーストが１０％を上回る容積パーセントのフラックスから成るフラックスを含むように、タイミングおよびエネルギを制限される、前記作用させるステップと、
−  前記マイクロ電子部品（１０）のパッドおよび前記パッド構造体の一方または両方上の前記ソルダー・ペーストが、前記パッド構造体とそれぞれのパッドとの間の電気接続を形成するように、前記マイクロ電子部品（１０）の前記パッドを前記パッド構造体に宛がうステップと、
−  前記パッドと前記パッド構造体との間の前記ソルダー・ペーストをリフローさせて、１Ｍｐａを上回るせん断強度で前記マイクロ電子部品をボンディングするステップと、
を含む、方法。
【発明の詳細な説明】
【技術分野】
【０００１】
本発明は、基板上、特にフレキシブル基板上でのベア・ダイ・チップ部品の相互接続および固定方法に関する。
【背景技術】
【０００２】
基板上の個別ベア・チップ部品またはマイクロ電子部品（チップ）の相互接続は、チップ部品が配置位置に取り付けられる際に、基板への全ての電気的接続および固定ができるように、細密な電気的または他の種類の相互接続を可能にするため、十分な精度による正確な材料の被着（ｄｅｐｏｓｉｔｉｏｎ）を必要とするプロセスである。一般に、ベア・ダイを下向きにして、すなわち、回路基板電極に向いたチップまたはパッケージの底面の電極を用い、等方性導電性接着剤またはソルダー・ペーストを使ってボンディングすることによってこのプロセスを実施することが予見される。導電性接着剤の一例に、銀粒子を含有させた温度またはＵＶ硬化型樹脂がある。ソルダー・ペーストは、通常、ソルダー粒子とフラックスとを含む。このようなソルダー・ペーストは、粒子上の酸化層を除去しリフロー過程での濡れ性を向上するため、フラックスを必要とする。両種の相互接続、すなわち、導電性接着剤とソルダー・ペーストとは、熱衝撃に敏感で、チップの装着前はこれを回避する必要がある。フラックスは１２０〜１５０℃を超える温度で活性化され、また、導電性接着剤に対しては、熱衝撃は当該接着剤の接着性を劣化させることになる。近年、フレキシブル基板上に、ベア・シリコンまたはＬＥＤチップ、インターポーザまたはボール・グリッド・アレイをボンディングするため、導電性接着剤およびソルダー・ペーストを印刷するいくつかの方法が知られている。最新の方法には、スクリーン印刷および孔版印刷が含まれる。現在の技法は効率的である。しかしながら、これらにはいくつか固有の欠点がある。
ａ）スクリーンおよび孔版印刷は高速な技法ではあるが、これらは必要な分解能を持たない（約１００ｕｍ）。接触モードおよび基板のウェブの動きにより、位置ずれが起こり易くなる。これらは接触モードのプロセスなので、脆弱な基板への損傷が生じる可能性があり、チップの装着の前に材料の単一層を被着できるだけである。該技法は、非平坦な表面を取り扱えず、特にフォイル・ベースのロール・ツー・ロールのプロセスに対してウェブの変形を補償することができない。さらに、スクリーンの作製が高価で、フレキシブルとはとても言えず、これらは、スクリーン印刷については１０，０００〜１００，０００回の稼働後に、孔版印刷については２００，０００回の稼働後に取り替えなければならない。最後に、適切な結果を得るためには定期的な清掃およびメンテナンスが欠かせない。
ｂ）分注およびジェット方式は非接触工法であり、孔版またはマスクを必要としない。しかしながら、これら方式の分解能は２５０ｕｍまでに限定され、これはほとんどのベア・ダイＳｉチップおよび小型受動部品に対して不十分である。さらに、これらは、通常秒あたり１０ドットのスループットを有する比較的に低速なプロセスである。
ｃ）ピン転写は有力候補となる方法であるが、転写（ｔｒａｎｓｆｅｒ）される層の粘度範囲および厚さに制限があり、転写される形状がフレキシブルでない。
【０００３】
ピケ（Ｐｉｑｕｅ）ら著「銀ナノ・ペーストのレーザ直接描写による、相互接続の三次元印刷（Ｔｈｒｅｅ−  Ｄｉｍｅｎｓｉｏｎａｌ  Ｐｒｉｎｔｉｎｇ  ｏｆ  Ｉｎｔｅｒｃｏｎｎｅｃｔｓ  ｂｙ  Ｌａｓｅｒ  Ｄｉｒｅｃｔ−  Ｗｒｉｔｅ  ｏｆ  Ｓｉｌｖｅｒ  Ｎａｎｏｐａｓｔｅｓ）」、アドバンスト・マテリアルズ（Ａｄｖａｎｃｅｄ  Ｍａｔｅｒｉａｌｓ）、２０１０年１０月２５日、第２２巻、第４０号、４４６２〜４４６６頁、には、ベア・ダイＬＥＤに対する電気配線ボンディング相互接続の別の工法を提供するため、ソルベント・ベースの乾燥ナノシルバ・ペーストを基板に転写するレーザ直接描画法が説明されている。しかしながら、この方法は、裏向けボンディング工法でなく、チップ上と基板上との電気接続が同じ方向を向いており、これは基板への接着によるいかなる固定も提供しない。これは、ベア・ダイをポリイミド基板上のポケット中に配置した後、電気接続だけを提供し、構造的な接着は提供しないので不適切である。さらに、この方法は、レーザ・パルスの使用によって接着剤がボンディングに適さない状態に硬化または劣化されることになるので、熱硬化型導電性接着剤などほとんどの相互接続材料には適さない。
【発明の概要】
【課題を解決するための手段】
【０００４】
従来技術のアセンブリは、十分なフレキシビリティおよび信頼性を備えた、フレキシブル基板上への微細ピッチのベア・ダイの高分解能ボンディングのための適切な方法を提供できていない。本発明は、この課題に対するソリューションを探求する。この目的のため、一つ以上の電気接続パッドを有するマイクロ電子部品、特にベア・ダイ部品を、それぞれ一つ以上の接続パッドを介してマイクロ電子部品に相互接続するように配置された接続パッド構造体を基板表面に有する基板上にボンディングする方法の提供を提案し、本方法は、
−  硬化型導電性接着剤またはフラックス基剤ソルダー・ペーストのボンディング材料、および該ボンディング材料層に隣接する動的放出層を含むドナー・フィルムを準備するステップと、
−  レーザ・システムのレーザ・ビームを整列させ、基板表面から距離を保ってドナー・フィルムを導くステップと、
−  動的放出層が活性化されて、ボンディング材料層から転写されたボンディング物質によって接続パッドまたは接続パッド構造体の選択された部分が覆われるように、動的放出層上にレーザ・ビームを作用させるステップと、
−  マイクロ電子部品のパッドおよび基板パッド構造体の一方または両方上のボンディング物質が、パッド構造体とそれぞれのパッドとの間の電気接続を形成するように、マイクロ電子部品のパッドを該パッド構造体に宛がうステップと、
−  ボンディング物質の導電性接着剤を硬化させる、またはソルダー・ペーストをリフローさせることによって、１Ｍｐａを上回るせん断強度でマイクロ電子部品をボンディングするステップと、
を含む。
【０００５】
上記に応じ、別のボンディング方法が提供され、本方法では、ボンディング物質を所望の分解能サイズで転写でき、同時に、ボンディング物質が転写プロセス中に過剰な熱曝露によって無効化するのを防止することができる。このボンディング物質は、熱硬化型もしくは熱可塑性接着剤、またはソルダー・ペーストを包含するフラックスによって形成することができ、ソルダー・ペーストを包含するフラックスの、ダイ・ボンディング材料から基板表面への転写において、レーザ・ビームは、転写されるボンディング物質内のフラックスが元の状態を保つように、タイミングおよびエネルギを制限される。当然のことながら、ボンディング材料がそのボンディング特性を保っていれば、ボンディング物質をボンディング材料層からマイクロ電子部品のパッドまたはパッド構造体に転写した後も、そのボンディング物質は元の状態を保つ。つまり、ボンディング物質は、固定化ステップ、すなわち熱硬化材料の硬化またはソルダー・ペーストのリフローによるボンディングに、適した状態を保つ。このように、効率的なボンディング方法が提供され、該方法においては、具体的には、フレキシブル基板上に配置されたマイクロ・フィーチャを基準としてマイクロ電子部品を位置決めすることによって、従来型のパッド・サイズよりも相当に小さい分解能のスポット・サイズで、マイクロ電子部品のパッドをボンディングし電気的に相互接続することができる。
【図面の簡単な説明】
【０００６】
【図１】マイクロ電子部品の概略的アセンブリ方法を示す。
【図２Ａ】接着剤またはソルダー物質を転写するためのセットアップの概略的実施形態を示す。
【図２Ｂ】接着剤またはソルダー物質を転写するためのセットアップの概略的実施形態を示す。
【図３Ａ】ボンディング方法を実装するための、テープ・ベースの供給システムを示す。
【図３Ｂ】ボンディング方法を実装するための、テープ・ベースの供給システムを示す。
【図４】チップ・アセンブリのためのロール・ツー・ロール供給システムを示す。
【図５】ボール・グリッド・アレイ型構造体を基板に相互接続するための概略的実施形態を示す。
【図６】フォイル上の受動部品またはベア・ダイの相互接続のための概略的実施形態を示す。
【図７】構造化されたドナー・フィルムの例を示す。
【発明を実施するための形態】
【０００７】
一態様において、個別チップ部品を基板上にダイ・ボンディングする材料の高速の位置決めのための直接描画法が提供され、これは、リール・ツー・リール製造方式で稼働することができる。具体的には、本方法は、高粘度の材料の高分解能被着（ｄｅｐｏｓｉｔｉｏｎ）のために用いることができる。本開示の方法およびシステムで達成可能な分解能によって、転写されたボンディング材料が５０ミクロンより小さなスポット直径を有する、被転写ダイ・ボンディング材料の分解能スポット・サイズを得ることが可能である。
【０００８】
図１は、ベア・ダイ・チップ部品（チップ）１０の個別パッド３０を、フレキシブル基板２０のパッド構造体４０上にボンディングするための方法のいくつかの実施形態（Ａ、Ｂ、Ｃ）を概略的に示す。後記でさらに説明するように、本方法は、フレキシブル基板２０のウェブの変形を補正するのに十分な精度を有する。本記載で使われる用語「フレキシブル基板」とは、具体的には、リール・ツー・リール・プロセスで使用するのに十分な曲げ性のある基板を言う。言い換えれば、本記載で用いるフレキシブル基板とは、基板が基本的な機能性を失わずに、ある特定の曲率、例えば（リールの直径の如何にもよるが）、１〜１００センチメートルの曲率半径を超えた屈曲を可能とするのに十分にフレキシブルな基板である。チップ・ボンディング材料物質５０の供給は、パッド構造体４０上（図１のＡ）または、例えば図１のＢに示されるように、チップのパッド３０上に配置することができる。次いで、チップ１０を、基板２０のウェブのパッド構造体４０に直接ボンディングすればよい。上記に加えまたは上記に換えて、導電性ダイ・ボンディング物質と構造用接着剤６０との合成パターンを設けることもできる（図１のＣ）。また、これらに換えて、本方法は、積層フレキシブル基板上に配置された相互接続パッド構造体に対しても提供することが可能である。
【０００９】
図２Ａおよび２Ｂは、本明細書で請求される方法のため、ダイ・ボンディング物質１５１１を、基板２０（図２Ａ）上のパッド構造体４０に、またはベア・ダイ１０（図２Ｂ）のパッド３０に転写するための例示的な転写セットアップを示す。或る実施形態において、一つ以上の電気接続パッドを有するマイクロ電子部品、特にベア・ダイ部品１０を、それぞれ一つ以上の接続パッドを介してマイクロ電子部品に相互接続するように配置された接続パッド構造体４０を基板表面上に有する基板２０上にボンディングする方法が提供され、本方法は、
−  硬化型導電性接着剤１５１、および動的放出層１５２を含むドナー・フィルムを準備するステップと、
−  レーザ・システムのレーザ・ビームを整列させ、基板表面から距離を保ってドナー・フィルムを導くステップと、
−  動的放出層が活性化されて、ドナー・フィルムから転写される接着剤５０によって接続パッドまたは接続パッド構造体の選択された部分が覆われるように、動的放出層上にレーザ・ビームを作用させるステップであって、レーザ・ビームは、転写される接着剤が硬化性を保つようにタイミングおよびエネルギを制限される、該作用させるステップと、
−  マイクロ電子部品１０のパッドおよびパッド構造体の一方または両方上のボンディング物質が、パッド構造体とそれぞれのパッドとの間の電気接続を形成するように、マイクロ電子部品１０のパッドを該パッド構造体に宛がうステップと、
−  該パッドと該パッド構造体との間の導電性接着剤を硬化させ、１Ｍｐａを上回るせん断強度でマイクロ電子部品をボンディングするステップと、
を含む。
【００１０】
或る実施形態において、一つ以上の電気接続パッドを有するマイクロ電子部品、特にベア・ダイ部品１０を、それぞれ一つ以上の接続パッドを介してマイクロ電子部品に相互接続するように配置された接続パッド構造体４０を基板表面上に有する基板２０上にボンディングする方法が提供され、本方法は、
−  ソルダー・ペースト１５１、および動的放出層１５２を含むドナー・フィルムを準備するステップと、
−  レーザ・システムのレーザ・ビームを整列させ、基板表面から距離を保ってドナー・フィルムを導くステップと、
−  動的放出層が活性化されて、ドナー・フィルムから転写されたソルダー・ペースト５０によって接続パッドまたは接続パッド構造体の選択された部分が覆われるように、動的放出層上にレーザ・ビームを作用させるステップであって、レーザ・ビームは、転写されるソルダー・ペーストが１０％を上回る容積パーセントのフラックスから成るフラックスを含むように、タイミングおよびエネルギを制限される、該作用させるステップと、
−  マイクロ電子部品１０のパッドおよびパッド構造体の一方または両方上のソルダー・ペーストが、パッド構造体とそれぞれのパッドとの間の電気接続を形成するように、マイクロ電子部品１０のパッドを該パッド構造体に宛がうステップと、
−  パッドとパッド構造体との間のソルダー・ペーストをリフローさせて、１Ｍｐａを上回るせん断強度でマイクロ電子部品をボンディングするステップと、
を含む。
【００１１】
従来技術の方法と対照的に、これらの実施形態は、マイクロ電子部品のパッドを基板のそれぞれのパッド構造体に配置した後、それら部品の高速で高分解能のボンディングを提供する、という共通の概念を有する。転写される接着剤またはソルダー・ペーストは、それぞれ元の状態を保つので、具体的には、転写の過程ですなわち配置の前において硬化可能またはリフロー可能な状態を保つので、ボンディング特性は最適であり、部品１０をパッド構造体上に配置した後、ボンディング物質、具体的には接着剤またソルダー・ペーストをそれぞれ硬化またはリフローすることができ、１Ｍｐａを上回るボンディング強度を有し得る電気接続性のあるロバストなボンディングが提供される。これは、大量生産工業用途のため非常に効率的でコスト効果的となり得る方法である。
【００１２】
このセットアップでは、約２０〜２００ミクロンのスポット・サイズＤで形成されたレーザ・スポット、具体的には、２０〜３００ｍＪ／ｃｍ２、さらに具体的には４０〜１５０ｍＪ／ｃｍ２のフルエンスを有するＮｄ：ＹＡＧまたはエクシマ・レーザのスポットが用いられる。
【００１３】
このスポットは、透明なキャリア基板７０、この例では、２４８ｎｍＫｒＦエクシマおよびＰＥＴ用の石英ガラス、または３５５ｎｍＮｄ：ＹＡＧレーザ用のソーダ石灰ガラス上に照準される。基板７０上に導電性ダイ付着ダイ・ボンディング材料１５が設けられ、これは、該導電性熱硬化材料またはフラックス基剤ソルダー・ペーストのダイ・ボンディング材料層１５１と、導電性熱硬化またはフラックス基剤ソルダー材料のダイ・ボンディング材料層１５１に隣接する動的放出層１５２とを含む。動的放出層は、当該技術分野で周知のものであり、通常、層中に形成された、局部的に照射されたとき局部的に急激にガス状物質に変形する組成物を含み、このガス状物質の推進作用によって動的放出が提供される。この例において、動的放出層１５２は、約１００ｎｍ厚さのトリアジン層で形成されており、該層は、犠牲動的放出層（ＤＲＬ：ｄｙｎａｍｉｃ  ｒｅｌｅａｓｅ  ｌａｙｅｒ）として機能し、光活性化されたとき窒素と他の有機揮発ガス１５２１とに分解するポリマーを含む。動的放出、すなわち、動的放出層１５２から接続パッド構造体４０の選択された部分への硬化型導電性接着剤またはフラックス基剤ソルダー・ペーストのボンディング材料の動的放出を提供できるならば、他の組成の物質を動的放出層１５２に備えることも同様に適切である。典型的なピーク吸収は２９０〜３３０ｎｍに在ることが分かっており、３０８〜２４８ｎｍでのアブレーション閾値は、２２〜３２ｍＪ／ｃｍ２と極めて低く、ドナー・ダイ付着フィルム層またはソルダー・ペーストには熱負荷がかからず、転写後も元の状態で、ダイ・ボンディング物質１５１１は熱硬化可能状態を保つ。例えば、レーザ・ビームは、動的放出層１５２からの動的放出によって、接続パッドまたは接続パッド構造体４０の選択された部分に転写されたボンディング物質が、硬化可能状態を保ち、あるいは１０％を上回る容積パーセントのソルダー・フラックスから成るように、タイミングおよびエネルギを制限され得る。しかして、ダイ・ボンディング材料層１５の導電性熱硬化型材料に隣接する動的放出層１５２上にレーザ・ビームを作用させることによる、動的放出層１５２からパッド構造体への転写の間も、望ましい材料特性を保つことができ、これにより、動的放出層１５２が活性化されて導電性ダイ付着ダイ・ボンディング物質１５１１が移動され、基板２０の選択された部分が転写された導電性ダイ・ボンディング材料で覆われる。
【００１４】
選択された部分を導電性ダイ・ボンディング材料で覆うことは、いうまでもなく、パッド構造体と導電性ダイとの間に適切な電気接続を備える機能を有することである。図２Ａおよび２Ｂに見ることができるように、この例では、ＨｅｎｋｅｌからＣＥ３１０３ＷＬＶとして市販されているような、例えば典型的には４〜１０Ｅ−４オーム．ｃｍの体積抵抗率を持つＣｕコートの基板または銀トラック上の電気導電性と、１０〜３分の典型的な硬化温度１２０〜１５０℃と、１５〜２５Ｐａ．ｓの粘度とを有する、熱硬化型等方性導電性接着剤材料１５１が転写される。本方法の一般的適用性を例証するために、１６０〜１８０Ｐａ．ｓの粘度を有する高粘度の導電性接着剤からなる、Ｈｅｎｋｅｌからの別の実験導電性接着剤が転写され、これは１５０℃で約１０分間硬化される。導電性接着剤１５１は、動的放出層１５２上に設けられ、２０〜３０ミクロン、具体的には２５ミクロンの厚さの均質層として設けられる。この厚さは、約２５ｕｍまたは５０ｕｍに制御されるが、理論的には任意の厚さとすることができよう。ドナー・ボンディング材料は、シム８０によって基板から約１３〜１５０ミクロン離れた距離に保持される。
【００１５】
さらに、導電性接着剤をフラックス基剤のＳｎ９６．５Ａｇ３Ｃｕ０．５の型５のソルダー・ペーストに置き換えることも可能である。フラックスを有するソルダーの適切な転写を達成することができ、機能性はリフローによって確かにすることができる。また、非導電性構造用接着剤または圧力感受性接着剤もうまく転写することが可能である。該接着剤は１．２Ｐａ．ｓの粘度とすればよい。
【００１６】
或る実施形態において、ダイ・ボンディング材料層は、約７Ｅ−４オーム．ｃｍの高導電性と、１７５〜２００℃で約１．５時間の硬化条件とを有する、１５〜３０ミクロン厚さの固体熱可塑性層とすることができる。
【００１７】
図３Ａおよび３Ｂには、リール１８５上に巻かれリール１８０に戻ることになるテープ７０から、導電性熱硬化型接着剤またはソルダー・ペーストを転写するための転写システムが示されている。本明細書に開示するボンディング方法は、整列検出システムと組み合わせて、ウェブの完全性が通常保証されていないようなフレキシブル・フォイルへの配置に対して本方法を適したものにする正確で柔軟な補正に適応できこれを可能にする。図３Ａにおいて、テープ７０は、ＰＥＴフォイルから作成することができ、ドナー供給システム７５を通って、レーザ１９５のビームの下に整列され、受け側基板２０のパッド構造体４０に転写される。基板は、レーザ１９５に対し基板２０を整列させる整列制御手段に従って動かすことが可能な電動式ステージ１９０によって移動させることができる。図３Ｂは別の例を示し、この例では、ドナー・フィルム１５は、基板２０の上でＸ−Ｙ方式でフィルムを導くための各ガイド２１０および２１５を有する電動式ステージ２２０によって移動される。基板は、ステージ２２０によって、移動の方向Ｐに移動させることが可能である。レーザ１９５は、ボンディング物質１５１１の転写が基板２０に対し整列できるように、機械的にまたは光学的に動かすことができる。
【００１８】
図４は、上記で示されたように、転写セクション２５０においてチップ・ボンディングおよび相互接続用物質をＬＩＦＴ工法によって転写することを含む、マイクロ電子部品１０に対する概略的なアセンブリ・プロセスを示す。具体的には、ベア・チップ部品１０を、導電性ダイ付着物質５０および非導電性ダイ付着物質６０を有するフレキシブル基板またはフォイル２０上に相互接続およびボンディングするための、ベア・チップ部品相互接続方法を開示する。本方法は、コンタクト部４０を有するフレキシブル基板２０を準備するステップと、位置決め手段２５５によって事前定義された位置上に配置されることになる、コンタクト部３０を備えたベア・チップ部品１０を準備するステップとを含む。本方法は、フレキシブル基板である前記フォイルがリール２７０に巻き戻される前に、導電性熱硬化材２８０および随意的に熱硬化非導電性接着剤２８５を硬化するか、またはソルダー溶解物２８０をリフローすることによって、チップを恒久的に固定する熱曝露ステップ２６０を含む。
【００１９】
開示された図４のリール・ツー・リール工法において、基板２０またはキャリア・ウェブは、第一リール２６５からほどき出され、ガイド・ローラ２４０のセットを介して、第二リール２７０に導かれ、巻き取られる。ほどかれた状態において、様々なサブ・プロセスを実行でき、具体的には、これらサブ・プロセスの一つとして、前の図１および図２で既に開示されたベア・チップ部品のボンディングが実行される。具体的に、これらサブ・プロセスには、
−  導電性および非導電性ダイ・ボンディング物質６０を受け側に移動させるＬＩＦＴ転写プロセスによって相互接続を生成すること２５０、
−  ベア・チップ部品１０、例えば、シリコン・ベースのベア・チップ部品またはＬＥＤ１０などを、ピック・アンド・プレース・ユニット２５５によって、基板２０上のターゲット域の相互接続材料の上に供給し、その圧力を制御すること、
−  熱硬化ユニット２６０による、導電性および非導電性接着剤６０の熱硬化および／またはソルダー・ペーストのリフローによって、ダイ・チップ部品１０を固定すること、
を含めることができる。
【００２０】
チップ１０は、例えば、電気的導通性のダイ・ボンディング・ドナー材料中の熱硬化材料を活性化させるヒーターなどのボンディング・ツール２６０によって、基板の配置位置に恒久的に固定することができ、該ドナー材料は、２６０におけるＬＩＦＴ作業の温度から高められた温度の硬化温度域において熱硬化し、これにより、部品は、熱硬化によって、またはチップを（フレキシブル）基板に取り付けるための任意の他の周知の方法によって固定される。
【００２１】
図５に示された例示的な構成において、バンプ・アレイは、通常１０〜５００ミクロンの範囲の直径を有する、基板２０上のバンプ４０から成る。この密度は、望ましくは、配置対象のチップ１０の下に十分な数のバンプ３０が存在するような密度であり、例として、チップの辺長が１ｍｍであれば、例えば２００ミクロンの距離でも十分（チップの下に５バンプ×５バンプ）であろう。ソルダー・ペーストまたは熱硬化型接着剤５０のバンプを、ボンディング・パッド上または基板のパッド上に配置することができ、次いで、チップ１０上のバンプ・アレイ３０を、例えばフリップ・チップ法によって基板上に配置しボンディングすることができる。上記に加えて、さらなる構造的ボンディングのため、構造用接着剤６０を転写してもよい。
【００２２】
図６の当例において、例えば、抵抗器、蓄電器、もしくはインダクタなどの受動部品３１０、またはベア・ダイＬＥＤ４１０などさらなるマイクロ電子部品を、パターン済みのフォイル２０上に配置することができ、導電性接着剤またはソルダー・ペースト５０および非導電性接着剤６０が、前述で説明した技法によって付着される。抵抗器３１０またはベア・ダイＬＥＤ４１０の両方は、当例では、導電性バンプを介し基板フォイル２０の導電トラック４０に接続されることになる。特に、かかる回路は、例えばＰＥＮまたはＰＥＴフォイル上の銀または銅トラックが使用されるフレキシブル基板に有利に適用される。一般的なチップの高さは、例えば、０〜２５０マイクロメートルの間で変化し得る。ベア・ダイＬＥＤ４１０は、約８０×８０ミクロンから小さいものでは約５０×５０ミクロンのアノード・バンプ４２５およびカソード・バンプ４２６と、約２３０×１９０ミクロンの接合域４１５（ＬＥＤの部分）とを有する。
【００２３】
諸図面および前述の説明において本発明を詳細に提示し記述してきたが、かかる提示および記述は、説明用または例示的なものであり限定するものではないと見なすべきであって、本発明は、開示された実施形態に限定されるものではない。具体的には、文脈から明確でない限り、個別に説明した様々な実施形態の中で取り扱われた各種実施形態の態様は、関連する物理的に可能な任意の組合せ変形に対しても開示されていると考えるであり、本発明の範囲はかかる組み合せにも及ぶ。さらに、導電性または非導電性接着剤のいずれについても、それを被着するステップは、チップ製造プロセスにおけるチップ・ダイのバンプの取り扱い方法の一実施形態として実行することができる。本方法は、導電性接着剤を用いて設けられた特定のバンプを有するウエハをクランプするステップと；ウエハの上面からの距離を保って、導電性ダイ付着ドナー・フィルムを供給するステップと；レーザ・システムのレーザ・ビームを整列させ、ウエハ上の特定のバンプに対応させて、導電性ダイ付着ドナー・フィルムを導くステップと；を含み、導電性ダイ付着ドナー・フィルムの、ウエハに面している側とは反対の側上にレーザ・ビームを作用させるステップと；導電性ダイ付着ドナー・フィルム物質の取扱い対象のバンプに向かって移動させるようなタイミング、エネルギ、および方向にレーザ・ビームが調整されるステップと；を含む。
【００２４】
さらなる実施形態はマルチショット・プロセスを含み、該プロセスでは、新しい導電性ダイ付着ドナー・フィルムが、バンプに対応するように導かれ、該導電性ダイ付着ドナー・フィルム上にレーザ・ビームを作用させ、導電性ダイ・ボンディング物質の粒子をバンプ上に移動させる、繰り返しのステップが提供される。
【００２５】
秒あたり少なくとも１０００〜３０００バンプのレートでのコスト効果的な相互接続を達成するため、レーザの反復レートは、望ましくは少なくとも６０〜６００ｋＨｚである。導電性ダイ付着ドナー・フィルムをこのようなレートで補給するためには、高い補給レート能力を有する導電性ダイ付着ドナー・フィルム補給モジュール、例えば、バンプに対し、０．１ｍ／ｓを上回る導電性ダイ付着ドナー・フィルムの補給速度を有するモジュールが極めて有利である。約６０〜２００の比較的多数のバンプと組み合わされたこの高いレーザ反復レートは、孔版またはスクリーン印刷に対して競争力があり、秒あたり約１０バンプのジェット印刷によるアプリケーションの被着レートよりもはるかに優れた、このチップ・ボンディング・アプリケーションの効果的なオペレーション域を提供する。
【００２６】
図７は、構造化されたドナー・フィルム７０の例を示す。うまく区画されたボンディング物質の形成を増進するため、ドナー・フィルムは、事前加工された形、例えば、犠牲材料のマトリックス１５中に設けられた犠牲層、パターン済み導電性ダイ・ボンディング材料層を含む形で供給することができる。均質層の適切な厚さは、５０〜２０００ｎｍの間に分布でき、望ましくは５０〜５００ｎｍの範囲、さらに望ましくは５０〜２５０ｎｍの範囲にある。
【００２７】
上記に換えて、バンプの取り扱いについての或る実施形態は、ステッピング、すなわち非ロール・ツーロール・プロセスによって実施することも可能である。例えば、高速ビーム・モジュレータ（ガルバノ・ミラー、ポリゴン・ミラー、音響光学または電子光学モジュレータなど）は、レーザ・ビームの第一方向のスキャニング動作を提供する。このモジュレータは、フィード・フォワード・プロセスで制御することが可能で、該プロセスでは、バンプの座標が、チップ・ダイのレイアウト・データを備えた外部ソースから提供される。上記に換えて、該モジュレータは、プレスキャン段階でバンプの座標をマップするスキャニング・ユニットとして用いることもできる。あるいは、追加の光学的フィードバック・システムによって、バンプに対するレーザの位置合わせを提供することも可能である。随意的に、主ビームが約２〜２０のサブ・ビームに分割され、この実施形態では、新しい導電性ダイ付着ダイ・ボンディング材料がバンプに対応するように導かれてドナー物質が生成される、繰り返しのステップが提供されるマルチショット・プロセスによって、各単一のバンプを処理してもよい。
【００２８】
当業者は、本請求対象の発明を実践する中で、図面、開示内容、および添付された請求項の検討から、開示された実施形態の他の変形をも理解することができよう。特許請求の範囲において、用語「含む（ｃｏｍｐｒｉｓｉｎｇ）」は他の要素またはステップを除外するものでなく、不定冠詞「或る（ａまたはａｎ）」は複数を除外するものでない。単一のユニットが、特許請求の範囲に述べられたいくつかの項目の機能を満たすことがある。特定の諸手段が相異なる従属請求項に記載されているという単なる事実は、これら手段の組み合せを有利に使用できないということを示すものではない。請求項中のいかなる引用符号も、範囲を限定していると解釈さるべきではない。開示されたレーザ転写プロセスの従来式印刷に対する利点は、孔版印刷技法（典型的には７５μｍの分解能スポット・サイズ）が一般に達成できず、ジェット印刷（典型的な分解能スポット・サイズ：２００μｍ）ではなおさら達成できない、＜５０μｍの分解能が意図されたフィーチャの領域に対する使用である。さらに、ドナー物質は、転写が可能な広範囲の粘度（１Ｐａ．ｓ〜１６０Ｐａ．ｓ（全網羅ではない））を有することができる。孔版印刷に対しての典型的粘度は＞５０Ｐａ．ｓであり、インクジェット印刷に対しての典型的粘度は＜０．１Ｐａ．ｓである。孔版印刷およびスクリーン印刷と対照的に、本方法は、ウェブの変形に対し画像システムを使ったオンザフライ補正の可能性を有する、非接触型の直接描画法である。
【図１】
0006283679.tif 000002
【図２Ａ】
0006283679.tif 000003
【図２Ｂ】
0006283679.tif 000004
【図３Ａ】
0006283679.tif 000005
【図３Ｂ】
0006283679.tif 000006
【図４】
0006283679.tif 000007
【図５】
0006283679.tif 000008
【図６】
0006283679.tif 000009
【図７】
0006283679.tif 000010